(57)【要約】【課題】  塩化ビニルゾルを使用することなく、塩化ビニル樹脂製建材の中間補強材として有用な繊維シートならびにその製造方法を提供する。【解決手段】  塩化ビニル樹脂シートと熱圧着加工して製造される塩化ビニル樹脂製建材の中間補強材として、塩化ビニルゾル塗工した無機繊維紙を使用する場合、塩化ビニルゾルの成分である可塑剤の移行により多くの不具合が発生するため、塩化ビニル樹脂と接着性が良好な水系合成樹脂エマルジョンを無機繊維紙に塗工した繊維シートを開発し、その製造方法を確立する。さらに、無機繊維紙に使用するバインダーが疎水性を有する樹脂と親水性を有する樹脂の混合物であり、疎水性を有する樹脂と親水性を有する樹脂の混合比が固形分（乾燥質量）比で５０／５０〜２０／８０とすることにより、塩化ビニル樹脂製建材の中間補強材として、さらに有用であることを特徴とする繊維シート。【選択図】なし【特許請求の範囲】
【請求項１】
少なくとも無機繊維およびバインダーからなる無機繊維紙に、塩化ビニル樹脂との接着性の良い水系合成樹脂エマルジョンを塗工してなる繊維シートであり、且つ塩化ビニル樹脂製建材の中間補強材であることを特徴とする繊維シート。
【請求項２】
前記水系合成樹脂エマルジョンが、ウレタン樹脂、塩化ビニル樹脂、エチレン−酢酸ビニル樹脂又はアクリル樹脂の水系合成樹脂エマルジョンのうち、１種以上のものからなることを特徴とする請求項１に記載の繊維シート。
【請求項３】
無機繊維紙の片面又は両面に塩化ビニル樹脂との接着性が良い水系合成樹脂エマルジョンが、固形分量（乾燥質量）として５ｇ／ｍ２以上塗工されたことを特徴とする請求項１又は請求項２に記載の繊維シート。
【請求項４】
無機繊維紙の坪量が２０ｇ／ｍ２以上であることを特徴とする請求項１から３の何れか１項に記載の繊維シート。
【請求項５】
請求項１から４の何れか１項に記載の繊維シートにおいて、無機繊維紙が無機繊維およびバインダーの他、有機繊維として木材パルプおよびポリステル系合成繊維が配合されてなる繊維シート。
【請求項６】
請求項１から５の何れか１項に記載の繊維シートにおいて、繊維シートの無機繊維紙に使用するバインダーが疎水性を有する樹脂と親水性を有する樹脂の混合物であり、疎水性を有する樹脂と親水性を有する樹脂の混合比が固形分（乾燥質量）比で５０／５０〜２０／８０であることを特徴とする繊維シート。
【請求項７】
無機繊維とバインダーからなる無機繊維紙を抄紙法により準備する工程と、準備された無機繊維紙に塩化ビニル樹脂との接着性が良い水系合成樹脂エマルジョンを塗工する工程を含む、塩化ビニル樹脂製建材の中間補強材である繊維シートの製造方法。
【請求項８】
請求項７に記載の繊維シートの製造方法において、水系合成樹脂エマルジョンの塗工手段がキスコート塗工方法又はマングルコート塗工方法であることを特徴とする繊維シートの製造方法。
【請求項９】
請求項７又は請求項８に記載の繊維シートの製造方法において、無機繊維紙が抄紙法により準備されたものであり、さらにオンラインにて水系合成樹脂エマルジョンが塗工されることを特徴とする繊維シートの製造方法。
【請求項１０】
請求項７から９の何れか１項に記載の繊維シートの製造方法において、繊維シートの無機繊維紙に使用するバインダーが疎水性を有する樹脂と親水性を有する樹脂の混合物であり、疎水性を有する樹脂と親水性を有する樹脂の混合比が固形分（乾燥質量）比で５０／５０〜２０／８０であることを特徴とする繊維シートの製造方法。
【発明の詳細な説明】
【技術分野】
【０００１】  本発明は、抄紙法により製造される無機繊維紙に塩化ビニル樹脂との接着性が良好な水系合成樹脂エマルジョンを塗工することで、非発泡塩化ビニルゾルを使用すること無く、塩化ビニル樹脂シートと熱圧着加工して製造される塩化ビニル製建材の中間補強材（内材）として有用な繊維シートに関する。
【従来技術】
【０００２】  建材等に多く使用されている無機繊維紙は、加工時に塩化ビニルゾルを含浸又は塗工加工され、主に中間補強材（内材）として利用されている。（例えば、特許文献１参照）含浸又は塗工された塩化ビニルゾルはゲル化され、一つのシートとなる。このシートに、熱及び圧力を加えることで塩化ビニル樹脂シートと接着が可能となり、同時に無機繊維紙（特にガラス繊維紙）の持つ寸法安定性も与える。
【０００３】  しかし、塩化ビニルゾルに含まれる可塑剤の移行（ブリード現象）により、接着される塩化ビニル樹脂シートを通して建材表面に浸出し、建材表面を変色させたり、建材を施工するために使用される接着剤の性能（接着性能）を低下させる等の問題が発生している。
【０００４】  近年、可塑剤についてもブリード現象が発生しにくいものが開発・使用されているが、同現象は依然として発生しているのが現状である。
【０００５】  更に、塩化ビニルゾルを含浸又は塗工する際、その粘度にもよるが少量の塩化ビニルを含浸又は塗工することは比較的困難である。塩化ビニルゾルを調合する際に、可塑剤の割合を高くして粘度を下げれば、少量の含浸又は塗工は可能であるが、ブリード現象が一層発生しやすくなってしまう。
【先行技術文献】
【特許文献】
【０００６】
【特許文献１】特開昭６４−８０３８号公報
【発明の概要】
【発明が解決しようとする課題】
【０００７】  本発明は、抄紙法により製造される無機繊維紙に塩化ビニル樹脂と接着性が良好な水系合成樹脂エマルジョンを塗工することで、ブリード現象の原因である可塑剤を含む非発泡塩化ビニルゾルを使用することなく、熱圧着させることで塩化ビニル樹脂シートと接着可能な、ブリード現象の発生しない塩化ビニル樹脂製建材の中間補強材（内材）用繊維シートを提供することを課題とする。また、塩化ビニルゾルでは困難であった少量の塗工にて塩化ビニル樹脂シートと熱圧着加工可能であるため、塩化ビニル樹脂製建材の中間補強材（内材）としてさらに有用な繊維シートを提供することを課題とする。
【課題を解決するための手段】
【０００８】  繊維シートが、少なくとも無機繊維およびバインダーからなる無機繊維紙に、塩化ビニル樹脂との接着性の良い水系合成樹脂エマルジョンを塗工してなり、且つ塩化ビニル樹脂製建材の中間補強材であることを特徴とする。（本発明１）好ましくは、水系合成樹脂エマルジョンが、ウレタン樹脂、塩化ビニル樹脂、エチレン−酢酸ビニル樹脂又はアクリル樹脂の水系合成樹脂エマルジョンのうち、１種以上のものからなることを特徴とする本発明１に記載の繊維シート（本発明２）であり、無機繊維紙の片面又は両面に塩化ビニル樹脂との接着性が良い水系合成樹脂エマルジョンが、固形分量（乾燥質量）として５ｇ／ｍ２以上塗工されたことを特徴とする本発明１又は本発明２に記載の繊維シートである。（本発明３）無機繊維紙の坪量が２０ｇ／ｍ２以上であることを特徴とする本発明１から本発明３の何れか１項に記載の繊維シート（本発明４）であり、本発明１から本発明４の何れか１項に記載の繊維シートにおいて、無機繊維紙に、有機繊維として木材パルプやポリエステル繊維が配合されてなる繊維シートである。（本発明５）本発明１から本発明５の何れか１項に記載の繊維シートにおいて、繊維シートの無機繊維紙に使用するバインダーが疎水性を有する樹脂と親水性を有する樹脂の混合物であり、疎水性を有する樹脂と親水性を有する樹脂の混合比が固形分（乾燥質量）比で５０／５０〜２０／８０であることを特徴とする繊維シート（本発明６）である。また、本発明の繊維シートの製造方法において、無機繊維とバインダーからなる無機繊維紙を抄造法により準備する工程と、準備された無機繊維紙に塩化ビニル樹脂との接着性が良い水系合成樹脂エマルジョンを塗工する工程とを含む、塩化ビニル樹脂製建材の中間補強材である繊維シートの製造方法である。（本発明７）本発明７に記載の繊維シートの製造方法において、水系合成樹脂エマルジョンの塗工手段がキスコート塗工方法又はマングルコート塗工方法であることを特徴とする繊維シートの製造方法（本発明８）であり、さらに、本発明８に記載の繊維シートの製造方法において、無機繊維紙が抄紙法により準備されたものであり、さらにオンラインにて水系合成樹脂エマルジョンが塗工されることを特徴とする繊維シートの製造方法である（本発明９）。本発明７から本発明９の何れか１項に記載の繊維シートの製造方法において、繊維シートの無機繊維紙に使用するバインダーが疎水性を有する樹脂と親水性を有する樹脂の混合物であり、疎水性を有する樹脂と親水性を有する樹脂の混合比が固形分（乾燥質量）比で５０／５０〜２０／８０であることを特徴とする繊維シート（本発明１０）。【０００９】  以下に詳細に説明する。本発明では、塩化ビニルゾルを使用せずに塩化ビニル樹脂シートと接着可能な塩化ビニル樹脂製建材の中間補強材用繊維シートを提供するにはどうあるべきか、鋭意取り組んだ。その結果、原紙の無機繊維紙においては、少なくとも、ガラス繊維等の無機繊維とアクリル樹脂等のバインダーから構成され、この無機繊維紙に、ウレタン樹脂、塩化ビニル樹脂、又はエチレン−酢酸ビニル樹脂等の塩化ビニル樹脂との接着性が良好な水系合成樹脂エマルジョンを表面に塗工することで塩化ビニル樹��シートと接着可能な繊維シートができる。さらに、無機繊維紙の片面又は両面に上記の水系合成樹脂エマルジョンを固形分量（乾燥質量）で５ｇ／ｍ２以上塗工されたものであり、塩化ビニルゾルを塗工しなくても、従来通りに、塩化ビニル樹脂シートと熱圧着加工することにより製造可能な塩化ビニル樹脂製建材の中間補強材（内材）として有用な繊維シートを提供することが可能である。【００１０】  本発明の繊維シートの塩化ビニル樹脂と接着性が良好な水系合成樹脂エマルジョンを塗工する無機繊維紙について述べる。この無機繊維紙は、ガラス繊維、炭素繊維、ロックウール等の無機繊維を主体とした基材と、バインダーから構成される。この無機繊維紙には必要に応じて有機繊維を混抄することもできる。【００１１】  本発明で用いられる無機繊維は、ガラス繊維、炭素繊維、ロックウール等の抄造法で一般的に使用される無機繊維を必要に応じて選択出来る。中でも、抄造法にて使用し易いガラス繊維が好ましい。ガラス繊維としては、折れ難く、繊維シート形成能力があれば何れのガラス繊維でもよいが、ガラス組成タイプとして、Ｅガラス、Ａガラス、Ｃガラス、ＡＲＧガラス等の何れの組成タイプでも良く、繊維径としては６〜１８μｍ、繊維長としては３〜２５ｍｍが通常適当である。また、建材用途であり、コンクリートと接触する可能性も高いため、耐アルカリ性に優れ、安価なＥガラス繊維を用いる方がより好ましい。【００１２】  本発明の繊維シートの無機繊維紙に使用できる有機繊維について述べる。有機繊維は、無機繊維紙の目詰めを高めて、水系合成樹脂エマルジョン塗工加工性の向上を実現するために使用される。この有機繊維としては、ポリエステル系、アクリル系、塩化ビニル系、アラミド系、オレフィン系の合成繊維や木材パルプ、綿等の天然繊維の他、抄紙法で無機繊維と通常混抄できるものが使用できる。尚、木材パルプ、綿等の天然繊維については、無機繊維紙の目詰めを高めるために叩解処理を行ったものが有利である。さらに、有機繊維としては、無機繊維紙の目詰めが良好なポリエステル系合成繊維と木材パルプの併用が好ましく、無機繊維紙の目詰めを高められる範囲の比率で併用できる。ポリエステル系合成繊維／木材パルプ固形分（乾燥質量）比率としては、１０／９０〜７０／３０の範囲がより好ましい。また、本発明の繊維シートの無機繊維紙については、水系合成樹脂エマルジョン塗工に問題無ければ、有機繊維を使用しないものも可能である。【００１３】  本発明の繊維シートの無機繊維紙については、無機繊維紙の目詰めを高めるために充填材を使用できる。充填材としては、カオリンクレー、重質炭酸カルシウム、タルク等の無機系充填材の他、合成樹脂粉末等の有機系充填材も使用できる。該充填材については、バインダーに混合したり、抄造時に無機繊維や有機繊維と混抄する等の方法により、本発明の繊維シートの無機繊維紙に使用することができる。【００１４】  尚、本発明における「無機繊維紙の目詰め」とは、水系合成樹脂エマルジョンを無機繊維紙に塗工し易くするために、無機繊維紙の繊維間空隙が有機繊維および／または充填材で埋められた状態にすることを意味する。【００１５】  本発明の繊維シートの無機繊維紙に使用できるバインダーについて述べる。バインダーは、無機繊維紙にて通常使用される合成樹脂系ならびに天然系のバインダーであり、例えばポリビニルアルコール樹脂、酢酸ビニル樹脂、アクリル樹脂、エポキシ樹脂、ウレタン樹脂等の合成樹脂や澱粉等の天然系のものが使用できる。バインダーは、水溶液、エマルジョン、粉末などの形態のものが用いられる。また、必要に応じて、これらのバインダーを任意の量で混合配合して使用することができる。【００１６】  本発明の繊維シートの無機繊維紙の組成比率であるが、必須成分である無機繊維ならびにバインダーについては、無機繊維が５〜９５質量％、バインダーが３〜３０質量％の比率範囲で使用され、有機繊維および充填材については、併せて０〜６０質量％の範囲で使用できる。しかし、水系合成樹脂エマルジョン塗工加工性（加工強度、塗膜平滑性など）を考慮すると、無機繊維が１５〜８５質量％、バインダーが５〜２５質量％、有機繊維および充填材が併せて５〜６０質量％の範囲がより好ましい。（尚、組成比率は、全て乾燥質量を基準とする。）尚、水系合成樹脂エマルジョン塗工加工性における「加工」とは、水系合成樹脂エマルジョンを付着させた後、熱風乾燥機などで乾燥・固化することをいう。さらに、このような乾燥・固化するための加熱により、水が加熱されて高温となり、無機繊維紙の強度を下げる場合があるが、水系合成樹脂エマルジョン塗工加工性における「加工強度」とは、このような、高温の水にさらされた無機繊維紙の物理的強度（例えば、引張強度）を意味する。【００１７】  本発明の繊維シートの無機繊維紙に使用できるバインダーについては、疎水性を有する樹脂と親水性を有する樹脂の混合物としたものとすることにより、塩化ビニル樹脂との接着性の良い水系合成樹脂エマルジョンの無機繊維紙に対する塗工加工性を向上でき、さらに塩化ビニル樹脂シートとの接着性を高めることができる。【００１８】  本発明の繊維シートは無機繊維紙に塩化ビニル樹脂との接着性の良い水系合成樹脂エマルジョンを塗工して製造される。塗工は、段落「００３３」に記載の方法にて実施されるが、無機繊維紙に水系合成樹脂エマルジョンを適当量付着させた後、加熱乾燥・固化させて製造される。従って、無機繊維紙には高温水に対する物理的強度が必要となる。（水系合成樹脂エマルジョン塗工加工性の加工強度）高温水に対する物理的強度の観点から言えば、アクリル樹脂などの疎水性を有する樹脂のバインダーを使用することが有利となるが、疎水性を有する樹脂のバインダーは、無機繊維紙に対する水系合成樹脂エマルジョンの表面張力を高くし、濡れ性や浸透性を悪くする。このため、無機繊維紙に対する水系合成樹脂エマルジョンの塗膜平滑性が低下し、塩化ビニル樹脂に対する接着性が低くなる。【００１９】  逆にポリビニルアルコール樹脂などの親水性を有する樹脂バインダーを使用した場合、無機繊維紙に対する水系合成樹脂エマルジョンの濡れ性や浸透性が向上し、無機繊維紙に対する水系合成樹脂エマルジョンの塗膜平滑性が良くなり、塩化ビニル樹脂に対する接着性が向上する。また、本発明の繊維シートを塩化ビニル樹脂製建材に加工した場合、熱圧着加工する塩化ビニル樹脂シートに含有する可���剤の影響により、無機繊維紙のバインダーが可塑化され、繊維シートの寸法安定性能が低下する場合がある。この場合、アクリル樹脂などの疎水性を有する樹脂よりも、ポリビニルアルコール樹脂の方が可塑剤による可塑化程度が極めて小さいのでより有利である。しかし、親水性を有する樹脂は水、特に高温水にさらされると膨潤・溶融し易い。このため、無機繊維紙の高温水に対する物理的強度が低下することになるので、塗工の乾燥工程において、バインダーの膨潤・溶融の影響によるシワや断紙が発生し、生産効率が悪くなる。【００２０】  従って、無機繊維紙のバインダーとして、アクリル樹脂などの疎水性を有する樹脂とポリビニルアルコール樹脂などの親水性を有する樹脂の混合物とすることにより、塩化ビニル樹脂との接着性の良い水系合成樹脂エマルジョン塗工に関わる性能、すなわち、エマルジョン付着状態と高温水に対する物理的強度が両立できる。疎水性を有する樹脂と親水性を有する樹脂に関わる混合比としては、５０／５０〜２０／８０が適当である。（固形分重量比。固形分重量は乾燥質量とする。）【００２１】  無機繊維紙のバインダーに使用する疎水性を有する樹脂については、段落「００１５」に挙げられたものにおいて、アクリル樹脂、ウレタン樹脂、エポキシ樹脂などの合成樹脂が適当である。その中でもアクリル樹脂が疎水性および価格の点で有利である。また、上記段落「００１９」にも記載があるが、疎水性樹脂であるアクリル樹脂についても、熱圧着加工する塩化ビニル樹脂シート中の可塑剤の影響により、無機繊維紙のバインダーが可塑化される。特に、アクリル樹脂は可塑化の影響が大きくなるが、この場合、アクリル樹脂でもアクリル酸エステル系合成樹脂が、可塑剤による可塑化の影響が少なくなるのでより有利である。【００２２】  無機繊維紙のバインダーに使用する親水性を有する樹脂については、段落「００１５」に挙げられたものにおいて、ポリビニルアルコール樹脂、酢酸ビニル樹脂、メラミン樹脂などの合成樹脂が適当である。その中でもポリビニルアルコール樹脂が高い親水性と価格の点で有利である。また、ポリビニルアルコール樹脂でも鹸化度が高く（９８％以上）、重合度９００〜１３００のものが、無機繊維紙の物理的強度が高くなり、親水性も良好となるのでより有利である。【００２３】  疎水性を有する樹脂と親水性を有する樹脂バインダーを併用することについては、疎水性合成樹脂として段落「００２１」に記載のアクリル酸エステル系合成樹脂と、親水性合成樹脂として高鹸化度９８％以上ならびに重合度９００〜１３００のポリビニルアルコール樹脂の混合物とするものが好ましい。疎水性を有する樹脂と親水性を有する樹脂の併用バインダーに関わる混合比としては、５０／５０〜２０／８０（固形分重量比。固形分重量は乾燥質量とする。）が好ましい。【００２４】  尚、アクリル樹脂などの疎水性を有する樹脂とポリビニルアルコール樹脂などの親水性を有する樹脂の混合物である無機繊維紙のバインダーについては、塩化ビニル樹脂と接着性の良い水系合成樹脂エマルジョン塗工に関わる高温水に対する無機繊維紙の物理的強度向上を目的として、バインダー樹脂に架橋剤や硬化剤などの強度向上剤を添加しても良い。この場合、無機繊維紙に対する水系合成樹脂エマルジョンの塗膜平滑性を低下させないようにすることが必要である。【００２５】  すなわち、段落「００１５」から段落「００２４」に記載のバインダーを使用した無機繊維紙については、塩化ビニル樹脂との接着性の良い水系合成樹脂エマルジョン塗工に関わる性能、塗膜平滑性と高温水に対する物理的強度を両立できる。こうして製造された繊維シートは、水系合成樹脂エマルジョンは無機繊維紙の表面および内部に適度に濡れ・浸透し、水系合成樹脂が無機繊維紙の表面に平滑に付着するだけでは無く、全体にムラ無く、内部にまで付着するため、繊維シートの層間強度が向上する。さらに、塩化ビニル樹脂シートを接着した場合、接着強度がさらに向上する。また、本発明の繊維シートを塩化ビニル樹脂製建材に加工した場合、熱圧着加工する塩化ビニル樹脂シートに含有する可塑剤による無機繊維紙バインダーの可塑化程度がかなり少なく、繊維シートの寸法安定性能の低下を抑えられる。【００２６】  本発明の繊維シートの無機繊維紙の抄造法について述べる。湿式法、乾式法のどちらでも製造可能であるが、坪量や厚みが比較的均一であり、地合いも良好な湿式法が水系合成樹脂エマルジョン塗工するのに有利であり、好ましい製造方法である。【００２７】  本発明の繊維シートに含まれる水系合成樹脂エマルジョンについて述べる。水系合成樹脂エマルジョンの合成樹脂については、ウレタン樹脂、塩化ビニル樹脂、エチレン−酢酸ビニル樹脂又はアクリル樹脂等のものが使用できる。これらの合成樹脂については、ホモポリマータイプの他、共重合体タイプや変性体タイプの合成樹脂からなるエマルジョンも使用できる。必要に応じて、これらの水系合成樹脂エマルジョン同士を任意の割合で混合できる。【００２８】  無機繊維紙に塗工された水系合成樹脂エマルジョンの樹脂被膜は熱圧着加工時に加熱され軟化される。この軟化状態が適切な状態にないと、塩化ビニル樹脂シートとの熱圧着加工が良好にできない。すなわち、塗工された樹脂被膜の加熱軟化状態が高ければ、熱圧着加工機付属設備（送りロールなど）の金属表面に接触して付着・汚染する可能性があるし、逆に塗工された合成樹脂被膜の加熱軟化状態が低ければ、塩化ビニル樹脂シートとの接着が不良となる。このため、発明者が検討を加えた結果、適切な加熱軟化状態にできるものとして、塩化ビニルと酢酸ビニルとの共重合体樹脂のエマルジョンを使用することが好ましく、塩化ビニル−酢酸ビニル共重合体樹脂のガラス転移点（Ｔｇ）が５０〜７０℃の範囲にあるタイプを使用することがより好ましいことが判った。【００２９】  発明者がさらに検討を加えた結果、上記の塩化ビニル−酢酸ビニル共重合体エマルジョンにエチレン−酢酸ビニル共重合体樹脂エマルジョンを一定量混合すると、塩化ビニル−酢酸ビニル共重合体樹脂被膜の塩化ビニル樹脂シートへの接着力が高くなることが判明した。この混合比率であるが、塩化ビニル−酢酸ビニル共重合体樹脂エマルジョン／エチレン−酢酸ビニル共重合体樹脂エマルジョンの比率が固形分量（乾燥質量）比率として９５／５〜６０／４０の範囲が好ましい。【００３０】  さらに、上述の塩化ビニル−酢酸ビニル共重合体樹脂エマルジョンとエチレン−酢酸ビニル共重合体樹脂エマルジョンの混合物にウレタン樹脂エマルジョンを少量添加すると、熱圧着加工の加熱温度がより低い条件（１４０℃設定）でも塩化ビニル樹脂シートとの接着性を損なうこと無く熱圧着加工でき、熱圧着加工設備の金属表面に樹脂被膜が付着しにくくなり、設備汚染を防げるので、さらに好ましい態様であることが判った。尚、ウレタン樹脂エマルジョンの添加比率であるが、塩化ビニル−酢酸ビニル共重合体樹脂エマルジョンとエチレン−酢酸ビニル共重合体樹脂エマルジョンの混合物に対して、ウレタン樹脂が０．５〜７質量％との比率範囲で添加されることが好ましい。（組成比率は、全て乾燥質量を基準とし、塩化ビニル−酢酸ビニル共重合体樹脂エマルジョンとエチレン−酢酸ビニル共重合体樹脂エマルジョンの混合物塗工固形分量を１００％としている。）【００３１】  本発明の繊維シートに含まれる水系合成樹脂エマルジョンには、カオリンクレー、重質炭酸カルシウム、タルク、合成樹脂粉末等の充填材を必要に応じて使用することができる。また、ブロッキング防止剤、造膜剤、防カビ剤、帯電防止剤等、その他の添加剤に関しても、必要に応じて使用することができる。【００３２】  本発明の繊維シートに含まれる水系合成樹脂エマルジョンの塗工量について述べる。無機繊維紙の表面に、塩化ビニル樹脂シートとの接着性のよい水系合成樹脂エマルジョンを好ましくは固形分量（乾燥質量）で５〜１００ｇ／ｍ２塗工するとよい。固形分量（乾燥質量）で５ｇ／ｍ２以上塗工することによって、無機繊維紙の表面に水系合成樹脂エマルジョンの乾燥皮膜が形成され、熱及び圧力を加えることで、塩化ビニル樹脂シートとの接着が可能な繊維シートが出来る。【００３３】  本発明の繊維シートに含まれる水系合成樹脂エマルジョンを塗工する際の塗工方法について述べる。塗工方法として、キスコート法、マングルコート法、グラビア法、リバース法などの各種塗工方法が使用できる。【００３４】  次に、本発明の繊維シートの製造方法について説明する。本発明の繊維シートの製造方法は、原紙となる無機繊維紙を準備する工程と、準備された無機繊維紙に塩化ビニル樹脂と接着性が良い水系合成樹脂エマルジョンを塗工する工程を含む製造方法である。無機繊維紙を準備する工程は、段落「００２６」に記載の通り、湿式や乾式の抄紙法による工程にて準備される。抄紙法の中でも湿式抄紙法による工程が、無機繊維紙の水系合成樹脂エマルジョン塗工加工性が良く、好ましい工程である。湿式抄紙法による工程には、湿式抄紙法として通常使用される抄紙機が使用でき、例えば、長網式抄紙機、円網式抄紙機、短網式抄網機、短網式と円網を組み合わせたコンビネーション式抄網機などが使用できる。本発明の繊維シートの無機繊維紙については、無機繊維紙の準備に有利な傾斜ワイヤー方式の長網式抄紙機が好適である。【００３５】  さらに、前記の繊維シートの製造方法において、準備された無機繊維紙に塩化ビニル樹脂と接着性が良い水系合成樹脂エマルジョンを塗工する工程について述べる。塗工工程については、段落「００３３」に記載の通り、キスコート法、マングルコート法、グラビア法、リバース法などの各種塗工方法が実施��能であり、これらの方法に準じた塗工機を使用できる。塗工工程については、塗工量、及び塗工液の粘度に応じて適切な塗工方法および塗工機を選択すればよいが、どうすれば水系合成樹脂エマルジョンを少ない量で効率良く塗工できるか検討した。その結果、キスコート法による工程を採用すれば、塗液の濃度・粘度のほかロールの回転数、スムージングロールを調節することで塗工量の調節が可能であることがわかった。場合によってはマングルコート法による工程も採用できる。【００３６】  さらに、本発明の繊維シートの製造方法において、原紙の無機繊維紙を準備する工程と、準備された無機繊維紙に水系合成樹脂エマルジョンを塗工する工程について、段落「００３５」に記載されている工程にて塗工されるが、二つの工程は別ラインとなることが一般的である。しかし、これらの２つの工程を同時に実施できるオンラインが製品歩留や価格の面で有利な製造方法である。段落「００３４」に記載された抄紙機、特に、水系合成樹脂エマルジョン塗工に有利な無機繊維紙を準備できる湿式抄紙機に、段落「００３５」に記載の塗工方法に準じた塗工機を付属すると、本発明の繊維シートを高品質、安価にて製造できるので、より好ましい製造方法となる。【００３７】  上記の段落「００３６」における「オンライン」については、無機繊維紙を準備する工程と、準備された無機繊維紙に水系合成樹脂エマルジョンを塗工する工程が、一つの製造工程（一体の機械設備）となっており、二つの工程を同時に連続して実施できる製造方法のことを意味する。【００３８】  上記の段落「００３４」から段落「００３７」に記載された繊維シートの製造方法については、前記（段落「０００９」から段落「００３３」に記載）の内容の繊維シートに適用できる。
【発明の効果】
【００３９】  塩化ビニルゾルを使用することなく、塩化ビニル樹脂シートとの接着が良好であり、塩化ビニル樹脂製建材の中間補強材として有用な繊維シートが出来た。また、この繊維シートを高品質かつ安価に製造する方法を確立できた。
【発明を実施するための形態】
【００４０】  以下において、実施例により本発明を具体的に説明するが、本発明はこれに限定されるものではない。尚、以下の実施例および比較例における質量％および坪量は、全て乾燥質量を基準とする。
【００４１】  （接着強度）
以下の実施例および比較例における接着強度は、熱プレス機にて、上下のプレス板を１４０℃に設定して３０ｋｇｆ／ｃｍ２×３０秒の圧力・時間で熱プレス（ラミネート）を行った場合（熱プレス条件１）と、上下のプレス板を１６０℃に設定して３０ｋｇｆ／ｃｍ２×３０秒の圧力・時間で熱プレス（ラミネート）を行った場合（熱プレス条件２）、この２条件における塩化ビニル樹脂シートと繊維シートの剥離強度（Ｔ形剥離強さ：ＪＩＳ  Ｋ  ６８５４−３：１９９９）を指す。
【実施例１】
【００４２】  平均繊維径１３μｍおよび繊維長２５ｍｍのガラス繊維８２質量％、並びにアクリル樹脂１８質量％からなる無機繊維紙を長網式抄紙機にて湿式抄造し、坪量３０ｇ／ｍ２の無機繊維紙を得た。この無機繊維紙に、オンラインでキスコート法にて塩化ビニル樹脂−酢酸ビニル共重合体樹脂（ガラス転移点：６０℃）とエチレン−酢酸ビニル共重合体樹脂の水系合成樹脂エマルジョンを固形分（乾燥質量）比として２／１で混合したものを片面に固形分量（乾燥質量）として５ｇ／ｍ２となるように塗工して、塩化ビニル樹脂シートとの接着性のよい繊維シートを得た。
【実施例２】
【００４３】  平均繊維径１３μｍおよび繊維長２５ｍｍのガラス繊維８２質量％、並びにアクリル樹脂１８質量％からなる無機繊維紙を長網式抄紙機にて湿式抄造し、坪量３０ｇ／ｍ２の無機繊維紙を得た。この無機繊維紙に、オンラインでキスコート法にて塩化ビニル−酢酸ビニル共重合体樹脂（ガラス転移点：７０℃）とエチレン−酢酸ビニル共重合体樹脂の水系合成樹脂エマルジョンを固形分（乾燥質量）比として７０／３０で混合し、さらにウレタン樹脂の水系合成樹脂エマルジョンを固形分（乾燥質量）比率として５質量％添加したものを片面に固形分量（乾燥質量）として１０ｇ／ｍ２となるように塗工して、塩化ビニル樹脂シートとの接着性のよい繊維シートを得た。
【実施例３】
【００４４】  平均繊維径１３μｍおよび繊維長２５ｍｍのガラス繊維８２質量％、並びにアクリル樹脂１８質量％からなる無機繊維紙を長網式抄紙機にて湿式抄造し、坪量３０ｇ／ｍ２の無機繊維紙を得た。この無機繊維紙に、オンラインでキスコート法にて塩化ビニル樹脂−酢酸ビニル共重合体樹脂（ガラス転移点：６０℃）とエチレン−酢酸ビニル樹脂の水系合成樹脂エマルジョンを固形分（乾燥質量）比として２／１で混合したものを片面に固形分量（乾燥質量）として２０ｇ／ｍ２塗工して、塩化ビニル樹脂シートとの接着性のよい繊維シートを得た。
【実施例４】
【００４５】  平均繊維径１３μｍおよび繊維長２５ｍｍのガラス繊維８２質量％、並びにバインダーとしてポリビニルアルコール樹脂及びアクリル樹脂１８質量％からなる無機繊維紙を長網式抄紙機にて湿式抄造し、坪量３０ｇ／ｍ２のガラス繊維紙を得た。ポリビニルアルコール樹脂とアクリル系合成樹脂の混合比については、７５／２５（固形分重量比）とした。この無機繊維紙に、オンラインでキスコート法にて塩化ビニル−酢酸ビニル共重合体樹脂（ガラス転移点：７０℃）とエチレン−酢酸ビニル共重合体樹脂の水系合成樹脂エマルジョンを固形分（乾燥質量）比として７０／３０で混合し、さらにウレタン樹脂の水系合成樹脂エマルジョンを固形分（乾燥質量）比率として５質量％添加したものを両面に固形分量（乾燥質量）として合計２０ｇ／ｍ２塗工して、塩化ビニル樹脂シートとの接着性のよい繊維シートを得た。
【実施例５】
【００４６】  平均繊維径１０μｍおよび繊維長１３ｍｍのガラス繊維６２質量％、木材パルプ２０質量％、ポリエステル系合成繊維１０質量％、並びにバインダーとしてポリビニルアルコール樹脂及びアクリル樹脂バインダー８質量％からなる無機繊維紙を長網式抄紙機にて湿式抄造し、坪量４０ｇ／ｍ２の無機繊維紙を得た。ポリビニルアルコール樹脂とアクリル系合成樹脂の配合比については、７５／２５（固形分重量比）とした。この無機繊維紙に、オンラインでキスコート法にて塩化ビニル−酢酸ビニル共重合体樹脂（ガラス転移点：７０℃）とエチレン−酢酸ビニル共重合体樹脂の水系合成樹脂エマルジョンを固形分（乾燥質量）比として７０／３０で混合し、さらにウレタン樹脂の水系合成樹脂エマルジョンを固形分（乾燥質量）比率として５質量％添加したものを片面に固形分量（乾燥質量）として５０ｇ／ｍ２塗工して、塩化ビニル樹脂シートとの接着性のよい繊維シートを得た。
【実施例６】
【００４７】  平均繊維径１３μｍおよび繊維長２５ｍｍのガラス繊維８２質量％、並びにバインダーとしてポリビニルアルコール樹脂及びアクリル樹脂１８質量％からなる無機繊維紙を長網式抄紙機にて湿式抄造し、坪量３０ｇ／ｍ２のガラス繊維紙を得た。アクリル系合成樹脂については、アクリル酸エステル系合成樹脂を使用した。ポリビニルアルコール樹脂については、鹸化度９８％、重合度６００のものを使用した。ポリビニルアルコール樹脂とアクリル系合成樹脂の配合比については、７０／３０（固形分重量比）とした。オンラインでキスコート法にて塩化ビニル−酢酸ビニル共重合体樹脂（ガラス転移点：７０℃）とエチレン−酢酸ビニル共重合体樹脂の水系合成樹脂エマルジョンを固形分（乾燥質量）比として７０／３０で混合し、さらにウレタン樹脂の水系合成樹脂エマルジョンを固形分（乾燥質量）比率として５質量％添加したものを両面に固形分量（乾燥質量）として合計２０ｇ／ｍ２塗工して、塩化ビニル樹脂シートとの接着性のよい繊維シートを得た。
【実施例７】
【００４８】  平均繊維径１３μｍおよび繊維長２５ｍｍのガラス繊維８２質量％、並びにバインダーとしてポリビニルアルコール樹脂及びアクリル樹脂１８質量％からなる無機繊維紙を長網式抄紙機にて湿式抄造し、坪量３０ｇ／ｍ２のガラス繊維紙を得た。ポリビニルアルコール樹脂については、鹸化度９８％、重合度１０００のものを使用した。アクリル系合成樹脂については、アクリル酸エステル系合成樹脂を使用した。ポリビニルアルコール樹脂とアクリル系合成樹脂の配合比については、７０／３０（固形分重量比）とした。オンラインでキスコート法にて塩化ビニル−酢酸ビニル共重合体樹脂（ガラス転移点：７０℃）とエチレン−酢酸ビニル共重合体樹脂の水系合成樹脂エマルジョンを固形分（乾燥質量）比として７０／３０で混合し、さらにウレタン樹脂の水系合成樹脂エマルジョンを固形分（乾燥質量）比率として５質量％添加したものを両面に固形分量（乾燥質量）として合計２０ｇ／ｍ２塗工して、塩化ビニル樹脂シートとの接着性のよい繊維シートを得た。【００４９】  （比較例１）
平均繊維径１３μｍおよび繊維長２５ｍｍのガラス繊維８２質量％、並びにアクリル樹脂１８質量％からなる無機繊維紙を長網式抄紙機にて湿式抄造し、坪量３０ｇ／ｍ２の無機繊維紙を得た。この無機繊維紙に、マングルコート法で塩化ビニルゾルを固形分量として７０ｇ／ｍ２塗工した。【００５０】  （比較例２）
平均繊維径１３μｍおよび繊維長２５ｍｍのガラス繊維８２質量％、並びにアクリル樹脂１８質量％からなる無機繊維紙を長網式抄紙機にて湿式抄造し、坪量３０ｇ／ｍ２の無機繊維紙を得た。この無機繊維紙に、マングルコート法で塩化ビニルゾルを固形分量として１００ｇ／ｍ２塗工した。【００５１】  実施例および比較例で得られた繊維シートの性能評価を、以下の試験方法により行った。
＜繊維シートの接着性＞
上記の実施例および比較例で作製した繊維シート（長さ２００ｍｍ×幅５０ｍｍ）と塩化ビニル樹脂シートを熱プレスで圧着させて得られたシートを長さ１８０ｍｍ×幅３０ｍｍにカットし、断面を酢酸エチルに浸漬し、塩化ビニル樹脂シートと繊維シートの剥離の起点を作った。このシート試験体について、日本工業規格「Ｔ形剥離強さＪＩＳ  Ｋ  ６８５４−３：１９９９」に準拠した方法でＴ形剥離強度を引張試験機にて測定し、その値を繊維シートと塩化ビニル樹脂シートとの接着強度とした（試験速度：２００ｍｍ／ｍｉｎ）。その結果を、以下の表１に示す。尚、接着強度の測定点数はＮ＝５とした。尚、接着性評価については、◎：かなり良好、○：良好、×：不良であることを示す。【００５２】
【表１−１】
2019015016.tif 000002
【表１−２】
2019015016.tif 000003
【００５３】  本発明の具体的態様を以下の通り説明する。［１］本発明は、少なくとも無機繊維およびバインダーからなる無機繊維紙に塩化ビニル樹脂との接着性の良い水系合成樹脂エマルジョンを塗工してなる繊維シートであり、且つ塩化ビニル樹脂製建材の中間補強材であることを特徴とする繊維シートである。【００５４】  ［２］前記水系合成樹脂エマルジョンが、ウレタン樹脂、塩化ビニル樹脂、エチレン−酢酸ビニル樹脂又はアクリル樹脂の水系合成樹脂エマルジョンのうち、１種以上のものからなることを特徴とする［１］に記載の繊維シートである。【００５５】  ［３］無機繊維紙の片面又は両面に塩化ビニル樹脂との接着性が良い水系合成樹脂エマルジョンが、固形分量（乾燥質量）として５ｇ／ｍ２以上塗工されたことを特徴とする［１］又は［２］に記載の繊維シートである。【００５６】  ［４］無機繊維紙の坪量が２０ｇ／ｍ２以上であることを特徴とする［１］から［３］の何れかに記載の繊維シートである。【００５７】  ［５］［１］から［４］の何れかに記載の繊維シートにおいて、無機繊維紙が無機繊維およびバインダーの他、目詰め目的のために有機繊維として木材パルプおよびポリステル系合成繊維が配合されてなる繊維シートである。【００５８】  ［６］［１］から［５］の何れかに記載の繊維シートにおいて、水系合成樹脂エマルジョンの塗工手段がキスコート塗工方法又はマングルコート塗工方法であることを特徴とする繊維シートの製造方法である。【００５９】  ［７］［６］に記載の繊維シートの製造方法において、無機繊維紙が抄紙法により製造されたものであり、さらにオンラインにて水系合成樹脂エマルジョンが塗工されることを特徴とする繊維シートの製造方法である。